(57)【要約】【課題】密着性、耐湿密着性および耐ガソホール性に優れ外観の良好な塗膜を、生産性良く形成できるプラスチック素材の塗膜形成方法および塗装物品を提供する。【解決手段】プラスチック素材の塗膜形成方法は、特定の水性プライマー塗料組成物をプラスチック素材に塗布した後、得られたプライマー塗膜の不揮発分が７０重量％以上になるように乾燥し、特定の水性ベース塗料組成物を前記プライマー塗膜に塗り重ねた後、得られたベース塗膜の不揮発分が６０重量％以上になるように乾燥し、２液クリアー塗料を前記ベース塗膜に塗り重ねた後、得られた３層の塗膜を前記プラスチック素材に焼き付ける塗膜形成方法である。【選択図】なし【特許請求の範囲】
【請求項１】
水性プライマー塗料組成物をプラスチック素材に塗布した後、得られたプライマー塗膜の不揮発分が７０重量％以上になるように乾燥し、水性ベース塗料組成物を前記プライマー塗膜に塗り重ねた後、得られたベース塗膜の不揮発分が６０重量％以上になるように乾燥し、２液クリアー塗料を前記ベース塗膜に塗り重ねた後、得られた３層の塗膜を前記プラスチック素材に焼き付ける塗膜形成方法において、
前記水性ベース塗料組成物が、エステル部の炭素数が１または２の（メタ）アクリル酸エステルを６５重量％以上含んでいる、固形分酸価３〜５０ｍｇＫＯＨ／ｇのα，β−エチレン性不飽和モノマー混合物を乳化重合して得られるエマルション樹脂（ａ）と、固形分酸価１１０〜２００ｍｇＫＯＨ／ｇの水溶性（メタ）アクリル樹脂（ｂ）と、ポリエーテル変性カルボジイミド（ｃ）とを含み、前記（ａ）〜（ｃ）の合計不揮発分に対し、（ａ）の不揮発分５５〜７５重量％、（ｂ）の不揮発分０．５〜１５重量％、および（ｃ）の不揮発分１５〜４４．５重量％であり、
前記水性プライマー塗料組成物が、酸無水物変性塩素化ポリオレフィンエマルション樹脂（Ａ）と、水性ウレタンディスパージョン（Ｂ）と、水性エポキシ樹脂（Ｃ）と、有機系強塩基および／またはその塩（Ｄ）とを含み、前記（Ａ）、（Ｂ）および（Ｃ）の合計不揮発分に対し、（Ａ）の不揮発分２０〜６０重量％、（Ｂ）の不揮発分１０〜４０重量％および（Ｃ）の不揮発分２０〜６０重量％であり、かつ、（Ｄ）が１〜５重量％である、
ことを特徴とする、プラスチック素材の塗膜形成方法。
【請求項２】
前記有機系強塩基が１，８−ジアザビシクロ［５．４．０］ウンデセン−７（ＤＢＵ）および１，５−ジアザビシクロ［４．３．０］ノネン−５（ＤＢＮ）から選ばれる少なくとも１種である、請求項１に記載のプラスチック素材の塗膜形成方法。
【請求項３】
請求項１または２に記載の塗膜形成方法で得られてなる塗装物品。
【発明の詳細な説明】
【０００１】
【発明の属する技術分野】
本発明は、ポリプロピレン樹脂等のプラスチック素材に対し優れた塗膜を、生産性良く形成できるプラスチック素材の塗膜形成方法と、その方法で得られた塗装物品に関する。
【０００２】
【従来の技術】
近年、環境に対する影響を考慮して、塗料中に含まれる有機溶剤の量を低減するために、塗料の水性化が検討されている。各種自動車用部品の塗装においては、ベース塗料でベース塗膜を形成し、その上にクリアー塗料でクリアー塗膜をさらに形成することが一般的であるが、この系においてベース塗料の水性化が種々検討されている。
このような水性ベース塗料として、たとえば、塗装後の外観が良好になるコアシェルエマルション樹脂を含む水性ベースコート組成物（例えば、特許文献１参照。）、ポリエーテル変性カルボジイミドを含む低温硬化性に優れた熱硬化性水性塗料組成物（例えば、特許文献２参照。）、ポリカルボジイミド化合物およびカルボキシル基含有水性樹脂を含有し、高外観塗膜を形成できる水性メタリックベース塗料（例えば、特許文献３参照。）等が知られている。
【０００３】
一方、自動車バンパー等のプラスチック素材は、一般に塗料の濡れ性が悪く、塗装性に劣る。そのため、上記塗料をプラスチック素材に塗装する前に水性プライマーを塗布しておく手法が通常行われる。
このような水性プライマーとして、例えば、密着性を十分に向上させるために、塩素化ポリオレフィンを不飽和ポリカルボン酸および／または酸無水物で変性した変性塩素化ポリオレフィンを含むプライマーが開示されている（例えば、特許文献４参照。）。しかしながら、水溶性の高い不飽和ポリカルボン酸および／または酸無水物で変性すると、耐湿密着性が低下するという欠点があった。また、変性塩素化ポリオレフィンに、種々の他の樹脂等を配合して併用することにより、水性プライマーとしての各種性能を向上させ得ることが開示されている。例えば、塗料安定性および塗膜性能の向上を目的として、変性塩素化ポリオレフィンに加えて、ウレタン樹脂とエポキシ樹脂を含む水性プライマーが開示されている（例えば、特許文献５参照。）。しかし、この場合は、耐ガソホール性が十分でなかった。また、塩素化ポリオレフィンに加えて、水性アクリル樹脂とウレタン樹脂を含む水性プライマーが開示されているが、耐湿密着性および耐ガソホール性が十分でなかった（例えば、特許文献６参照。）。
【０００４】
プラスチック素材の塗装では、通常、上記水性プライマーおよびベース塗料とクリアー塗料が用いられ、まず、水性プライマーの塗布後に得られたプライマー塗膜の焼付処理が行われる。次いで、上塗り塗料であるベース塗料およびクリアー塗料の塗装後に、得られたベース塗膜およびクリアー塗膜の焼付処理がそれぞれ別個または同時に行われて、プラスチック素材の表面に塗膜が形成される。
近年、塗装工程を短縮し、使用エネルギーを低減させて、生産性をさらに向上させる観点から、焼付処理回数を減らす方法、つまり、水性プライマー、ベース塗料およびクリアー塗料を塗り重ねて得られた３層の塗膜を一度に焼付処理する方法の検討が行われている。しかしながら、上記水性ベース塗料や水性プライマーをこの方法に適用して得られる塗膜では、外観や、密着性、耐湿密着性および耐ガソホール性等の塗膜性能が十分ではないという欠点があり、その改善が望まれている。
【０００５】
【特許文献１】
特開２００１−２４０７９１号公報
【０００６】
【特許文献２】
特開２００１−１１１５１号公報
【０００７】
【特許文献３】
特開２００１−９３５７号公報
【０００８】
【特許文献４】
特開平３−１８２５３４号公報
【０００９】
【特許文献５】
特開平４−７２３３７号公報
【００１０】
【特許文献６】
特許第３２０３８８１号公報
【００１１】
【発明が解決しようとする課題】
本発明が解決しようとする課題は、密着性、耐湿密着性および耐ガソホール性に優れ外観の良好な塗膜を、生産性良く形成できるプラスチック素材の塗膜形成方法および塗装物品を提供することである。
【００１２】
【課題を解決するための手段】
本発明者らは、上記課題を解決するため、種々の実験を重ねた。その結果、特定の水性プライマー塗料組成物および水性ベース塗料組成物をプラスチック素材に順番に塗布し、最後にクリアー塗料を塗り重ねて得られる３層の塗膜を、一度に焼付処理した場合、密着性、耐湿密着性および耐ガソホール性に優れ外観の良好な塗膜が得られることを見出し、本発明を完成した。
すなわち、本発明にかかるプラスチック素材の塗膜形成方法は、
水性プライマー塗料組成物をプラスチック素材に塗布した後、得られたプライマー塗膜の不揮発分が７０重量％以上になるように乾燥し、水性ベース塗料組成物を前記プライマー塗膜に塗り重ねた後、得られたベース塗膜の不揮発分が６０重量％以上になるように乾燥し、２液クリアー塗料を前記ベース塗膜に塗り重ねた後、得られた３層の塗膜を前記プラスチック素材に焼き付ける塗膜形成方法である。
【００１３】
ここで、前記水性ベース塗料組成物は、エステル部の炭素数が１または２の（メタ）アクリル酸エステルを６５重量％以上含んでいる、固形分酸価３〜５０ｍｇＫＯＨ／ｇのα，β−エチレン性不飽和モノマー混合物を乳化重合して得られるエマルション樹脂（ａ）と、固形分酸価１１０〜２００ｍｇＫＯＨ／ｇの水溶性（メタ）アクリル樹脂（ｂ）と、ポリエーテル変性カルボジイミド（ｃ）とを含み、前記（ａ）〜（ｃ）の合計不揮発分に対し、（ａ）の不揮発分５５〜７５重量％、（ｂ）の不揮発分０．５〜１５重量％、および（ｃ）の不揮発分１５〜４４．５重量％である。
【００１４】
さらに、前記水性プライマー塗料組成物は、酸無水物変性塩素化ポリオレフィンエマルション樹脂（Ａ）と、水性ウレタンディスパージョン（Ｂ）と、水性エポキシ樹脂（Ｃ）と、有機系強塩基および／またはその塩（Ｄ）とを含み、前記（Ａ）、（Ｂ）および（Ｃ）の合計不揮発分に対し、（Ａ）の不揮発分２０〜６０重量％、（Ｂ）の不揮発分１０〜４０重量％および（Ｃ）の不揮発分２０〜６０重量％であり、かつ、（Ｄ）が１〜５重量％である。
本発明にかかる塗装物品は、上記塗膜形成方法で得られてなる塗装物品である。
【００１５】
【発明の実施の形態】
以下、本発明で用いる水性ベース塗料組成物および水性プライマー塗料組成物を説明した後、本発明のプラスチック素材の塗膜形成方法を詳説する。
−水性ベース塗料組成物−
本発明で用いる水性ベース塗料組成物は、エマルション樹脂（ａ）と、水溶性（メタ）アクリル樹脂（ｂ）と、ポリエーテル変性カルボジイミド（ｃ）とを含む水性ベース塗料組成物である。以下、この水性ベース塗料組成物に含まれる各成分について説明する。
［エマルション樹脂（ａ）］
エマルション樹脂（ａ）は、α，β−エチレン性不飽和モノマー混合物を乳化重合して得られるエマルション樹脂であり、水性ベース塗料組成物の造膜成分として用いられ、密着性に優れる。
【００１６】
α，β−エチレン性不飽和モノマー混合物は、エステル部（アルキルエステル部）の炭素数が１または２の（メタ）アクリル酸エステルを６５重量％以上含んでいる。（メタ）アクリル酸エステルの配合割合が６５重量％未満であると、得られる塗膜の外観が低下する。上記エステル部の炭素数が１または２の（メタ）アクリル酸エステルとしては、（メタ）アクリル酸メチル、（メタ）アクリル酸エチルが挙げられる。なお、本明細書において（メタ）アクリル酸エステルとはアクリル酸エステルとメタアクリル酸エステルとの両方を意味するものとする。また、このα，β−エチレン性不飽和モノマー混合物の固形分酸価（以下、本明細書においては、「固形分酸価」を単に「酸価」と言うことがある。また、固形分酸価の単位である「ｍｇＫＯＨ／ｇ」は略するものとする。）は、３〜５０であり、好ましくは７〜４０である。酸価が３未満では、作業性を向上させることができない。他方、酸価が５０を上回ると、塗膜の耐水性が低下する。
【００１７】
水性ベース塗料組成物は硬化性を有しており、そのため、α，β−エチレン性不飽和モノマー混合物の固形分水酸基価（以下、本明細書においては、「固形分水酸基価」を単に「水酸基価」と言うことがある。また、固形分水酸基価の単位である「ｍｇＫＯＨ／ｇ」は略するものとする。）は、好ましくは１０〜１５０であり、さらに好ましくは２０〜１００である。水酸基価が１０未満では、充分な硬化性が得られない傾向がある。他方、水酸基価が１５０を上回ると、塗膜の耐水性が低下する傾向がある。また、上記α，β−エチレン性不飽和モノマー混合物を共重合して得られるポリマーのガラス転移温度は、得られる塗膜の機械的物性の点から−２０〜８０℃の間であることが好ましい。
【００１８】
上記α，β−エチレン性不飽和モノマー混合物は、酸基または水酸基を有するα，β−エチレン性不飽和モノマーをその中に含むことにより、上記酸価および水酸基価を有することができる。
上記酸基を有するα，β−エチレン性不飽和モノマーとしては、アクリル酸、メタクリル酸、アクリル酸二量体、クロトン酸、２−アクリロイルオキシエチルフタル酸、２−アクリロイルオキシエチルコハク酸、ω−カルボキシ−ポリカプロラクトンモノ（メタ）アクリレート、イソクロトン酸、α−ハイドロ−ω−（（１−オキソ−２−プロペニル）オキシ）ポリ（オキシ（１−オキソ−１，６−ヘキサンジイル））、マレイン酸、フマル酸、イタコン酸、３−ビニルサリチル酸、３−ビニルアセチルサリチル酸、２−アクリロイルオキシエチルアシッドフォスフェート、２−アクリルアミド−２−メチルプロパンスルホン酸等を挙げることができる。これらの中でも、アクリル酸、メタクリル酸、アクリル酸二量体が好ましい。
【００１９】
水酸基を有するα，β−エチレン性不飽和モノマーとしては、（メタ）アクリル酸ヒドロキシエチル、（メタ）アクリル酸ヒドロキシプロピル、（メタ）アクリル酸ヒドロキシブチル、アリルアルコール、メタクリルアルコール、（メタ）アクリル酸ヒドロキシエチルとε−カプロラクトンとの付加物等を挙げることができる。これらの中でも、（メタ）アクリル酸ヒドロキシエチル、（メタ）アクリル酸ヒドロキシブチル、（メタ）アクリル酸ヒドロキシエチルとε−カプロラクトンとの付加物が好ましい。
また、上記α，β−エチレン性不飽和モノマー混合物はさらにその他のα，β−エチレン性不飽和モノマーを含んでいてもよい。上記その他のα，β−エチレン性不飽和モノマーとしては、エステル部の炭素数３以上の（メタ）アクリル酸エステル（たとえば（メタ）アクリル酸ｎ−ブチル、（メタ）アクリル酸イソブチル、（メタ）アクリル酸ｔ−ブチル、（メタ）アクリル酸２−エチルヘキシル、メタクリル酸ラウリル、アクリル酸フェニル、（メタ）アクリル酸イソボルニル、メタクリル酸シクロヘキシル、（メタ）アクリル酸ｔ−ブチルシクロヘキシル、（メタ）アクリル酸ジシクロペンタジエニル、（メタ）アクリル酸ジヒドロジシクロペンタジエニル等）、重合性アミド化合物（たとえば、（メタ）アクリルアミド、Ｎ−メチロール（メタ）アクリルアミド、Ｎ−ブトキシメチル（メタ）アクリルアミド、Ｎ，Ｎ−ジメチル（メタ）アクリルアミド、Ｎ，Ｎ−ジブチル（メタ）アクリルアミド、Ｎ，Ｎ−ジオクチル（メタ）アクリルアミド、Ｎ−モノブチル（メタ）アクリルアミド、Ｎ−モノオクチル（メタ）アクリルアミド２，４−ジヒドロキシ−４’−ビニルベンゾフェノン、Ｎ−（２−ヒドロキシエチル）アクリルアミド、Ｎ−（２−ヒドロキシエチル）メタクリルアミド等）、重合性芳香族化合物（たとえば、スチレン、α−メチルスチレン、ビニルケトン、ｔ−ブチルスチレン、パラクロロスチレン及びビニルナフタレン等）、重合性ニトリル（たとえば、アクリロニトリル、メタクリロニトリル等）、α−オレフィン（たとえば、エチレン、プロピレン等）、ビニルエステル（たとえば、酢酸ビニル、プロピオン酸ビニル等）およびジエン（たとえば、ブタジエン、イソプレン等）などを挙げることができる。これらは目的により選択することができるが、親水性を容易に付与する場合には（メタ）アクリルアミドを用いることが好ましい。
【００２０】
なお、これらのエステル部の炭素数が１または２の（メタ）アクリル酸エステル以外の上記α，β−エチレン性不飽和モノマーは、上記α，β−エチレン性不飽和モノマー混合物中の含有量が３５重量％未満になるよう設定されなければならない。
水性ベース塗料組成物に含まれるエマルション樹脂（ａ）は、上記α，β−エチレン性不飽和モノマー混合物を乳化重合して得られる。ここでの乳化重合は、通常よく知られている方法を用いて行うことができる。具体的には、水、または必要に応じてアルコールなどのような有機溶剤を含む水性媒体中に乳化剤を溶解させ、加熱撹拌下、上記α，β−エチレン性不飽和モノマー混合物および重合開始剤を滴下することにより行うことができる。乳化剤と水とを用いて予め乳化したα，β−エチレン性不飽和モノマー混合物を同様に滴下してもよい。
【００２１】
重合開始剤としては、アゾ系の油性化合物（たとえば、アゾビスイソブチロニトリル、２，２’−アゾビス（２−メチルブチロニトリル）および２，２’−アゾビス（２，４−ジメチルバレロニトリル）など）、および水性化合物（たとえば、アニオン系の４，４’−アゾビス（４−シアノ吉草酸）、２，２−アゾビス（Ｎ−（２−カルボキシエチル）−２−メチルプロピオンアミジンおよびカチオン系の２，２’−アゾビス（２−メチルプロピオンアミジン））；並びにレドックス系の油性過酸化物（たとえば、ベンゾイルパーオキサイド、パラクロロベンゾイルパーオキサイド、ラウロイルパーオキサイドおよびｔ−ブチルパーベンゾエートなど）、および水性過酸化物（たとえば、過硫酸カリおよび過硫酸アンモニウムなど）などが挙げられる。
【００２２】
乳化剤としては、当業者に通常使用されているものを用いうるが、反応性乳化剤、たとえば、アントックス（Ａｎｔｏｘ）ＭＳ−６０（日本乳化剤社製）、エレミノールＪＳ−２（三洋化成工業社製）、アデカリアソープＮＥ−２０（旭電化社製）およびアクアロンＨＳ−１０（第一工業製薬社製）などが特に好ましい。
また、分子量を調節するために、ラウリルメルカプタンのようなメルカプタンおよびα−メチルスチレンダイマーなどのような連鎖移動剤を必要に応じて用いることができる。
【００２３】
反応温度は開始剤により決定される。たとえば、アゾ系開始剤では６０〜９０℃であり、レドックス系では３０〜７０℃が好ましい。一般に、反応時間は１〜８時間である。α，β−エチレン性不飽和モノマー混合物の総量に対する開始剤の量は、一般に０．１〜５重量％であり、好ましくは０．２〜２重量％である。
上記乳化重合は多段階で行うことができ、たとえば、２段階で行うことができる。具体的には、まず上記α，β−エチレン性不飽和モノマー混合物のうちの一部（α，β−エチレン性不飽和モノマー混合物１）を乳化重合し、ここに上記α，β−エチレン性不飽和モノマー混合物の残り（α，β−エチレン性不飽和モノマー混合物２）をさらに加えて乳化重合を行うことができる。
【００２４】
ここで、水性ベース塗料組成物から得られるベース塗膜と、クリアー塗膜とのなじみ防止（塗膜の混合防止）の点から、α，β−エチレン性不飽和モノマー混合物１はアミド基を有するα，β−エチレン性不飽和モノマーを含有していることが好ましい。またこの時、α，β−エチレン性不飽和モノマー混合物２は、アミド基を有するα，β−エチレン性不飽和モノマーを含有していないことがさらに好ましい。なお、α，β−エチレン性不飽和モノマー混合物１および２を一緒にしたものは、上記α，β−エチレン性不飽和モノマー混合物であるため、先に示した上記α，β−エチレン性不飽和モノマー混合物の要件を満たすことになる。
【００２５】
このようにして得られる上記エマルション樹脂の粒子径は０．０１〜１．０μｍの範囲であることが好ましい。粒子径が０．０１μｍ未満であると作業性の改善の効果が小さい傾向があり、１．０μｍを上回ると得られる塗膜の外観が悪化する傾向がある。この粒子径の調節は、たとえば、モノマー組成や乳化重合条件を調整することにより可能である。
上記エマルション樹脂（ａ）は、必要に応じて塩基で中和することにより、ｐＨ５〜１０で用いることができる。これは、このｐＨ領域における安定性が高いからである。この中和は、乳化重合の前または後に、ジメチルエタノールアミンやトリエチルアミンのような３級アミンを系に添加することにより行うことが好ましい。
［水溶性（メタ）アクリル樹脂（ｂ）］
水溶性（メタ）アクリル樹脂（ｂ）は、顔料の分散剤として用いられ、少量でその発色性を高める。また、水溶性（メタ）アクリル樹脂（ｂ）をポリエーテル変性カルボジイミド（ｃ）と組み合わせることによって、得られる水性ベース塗料組成物の貯蔵安定性が向上する。
【００２６】
水溶性（メタ）アクリル樹脂（ｂ）の酸価は、１１０〜２００であり、好ましくは１３０〜１８０である。水溶性（メタ）アクリル樹脂（ｂ）の酸価が１１０未満であると、顔料を安定に分散させるために使用する水溶性（メタ）アクリル樹脂（ｂ）の配合量が多くなる。他方、水溶性（メタ）アクリル樹脂（ｂ）の酸価が２００を超えると、親水性が高すぎて塗膜の耐湿密着性が低下する。
水溶性（メタ）アクリル樹脂（ｂ）の分子量は、好ましくは３０００〜５００００であり、さらに好ましくは６０００〜３００００である。水溶性（メタ）アクリル樹脂（ｂ）の分子量が３０００未満であると硬化性が不十分で耐湿密着性が低下する傾向がある。他方、水溶性（メタ）アクリル樹脂（ｂ）の分子量が５００００を超えると、水溶性（メタ）アクリル樹脂（ｂ）の粘度が高すぎて、配合しにくくなる傾向がある。
【００２７】
水溶性（メタ）アクリル樹脂（ｂ）の水酸基価は、必要に応じて、０〜１８０の範囲に調整することが好ましい。
水溶性（メタ）アクリル樹脂（ｂ）は、たとえば、上記酸基を有するα，β−エチレン性不飽和モノマーを重合して得られる水溶性樹脂である。また、水溶性（メタ）アクリル樹脂（ｂ）は、上記酸基を有するα，β−エチレン性不飽和モノマーとともに、スチレン、マレイン酸エステル化物、無水マレイン酸、無水イタコン酸等を含む単量体成分を共重合して得てもよい。
［ポリエーテル変性カルボジイミド（ｃ）］
ポリエーテル変性カルボジイミド（ｃ）は、低温硬化を可能にし、得られる塗膜の耐湿密着性を向上させる架橋剤であり、本発明で用いる水性ベース塗料組成物では、その水分散体の形で用いられる。
【００２８】
ポリエーテル変性ポリカルボジイミド（ｃ）は、カルボジイミドユニットとポリオールユニットとがウレタン結合を介して交互に繰り返して連続的に存在しており、かつ、分子両末端が親水性のポリエーテルユニットであって、上記ポリエーテルユニットがウレタン結合を介して上記カルボジイミドユニットに結合している構造を有する。
ポリエーテル変性ポリカルボジイミド（ｃ）を構成するカルボジイミドユニットとは、たとえば、１分子中にイソシアネート基を少なくとも２個含有するポリカルボジイミド化合物からイソシアネート基を除いたものであり、−（−Ｎ＝Ｃ＝Ｎ−Ｒ１−）ｎ−（Ｒ１は飽和であっても不飽和であっても、また、窒素原子および／または酸素原子を含んでいてもよい炭化水素基、ｎは重合度であり、２〜２０の自然数）で表される単位をいう。
【００２９】
上記ポリカルボジイミド化合物は、１分子中にイソシアネート基を少なくとも２個含有しているものであるが、反応性の観点から、両末端にイソシアネート基を有するカルボジイミド化合物であることが好ましい。上記両末端にイソシアネート基を有するカルボジイミド化合物の製造方法には、当業者によく知られた方法、たとえば、有機ジイソシアネートの脱二酸化炭素を伴う縮合反応を利用することができる。
上記有機ジイソシアネートとしては、具体的には、芳香族ジイソシアネート、脂肪族ジイソシアネート、脂環族ジイソシアネート、およびこれらの混合物を用いることができ、具体的には１，５−ナフチレンジイソシアネート、４，４−ジフェニルメタンジイソシアネート、４，４−ジフェニルジメチルメタンジイソシアネート、１，３−フェニレンジイソシアネート、１，４−フェニレンジイソシアネート、２，４−トリレンジイソシアネート、２，６−トリレンジイソシアネート、２，４−トリレンジイソシアネートと２，６−トリレンジイソシアネートとの混合物、ヘキサメチレンジイソシアネート、シクロヘキサン−１，４−ジイソシアネート、キシリレンジイソシアネート、イソホロンジイソシアネート、ジシクロヘキシルメタン−４，４−ジイソシアネート、メチルシクロヘキサンジイソシアネート、テトラメチルキシリレンジイソシアネートなどを挙げることができる。
【００３０】
上記縮合反応には、通常、カルボジイミド化触媒が用いられる。上記カルボジイミド化触媒としては、具体的には、１−フェニル−２−ホスホレン−１−オキシド、３−メチル−２−ホスホレン−１−オキシド、１−エチル−２−ホスホレン−１−オキシド、３−メチル−１−フェニル−２−ホスホレン−１−オキシドや、これらの３−ホスホレン異性体等のホスホレンオキシドなどを挙げることができるが、反応性の観点から、３−メチル−１−フェニル−２−ホスホレン−１−オキシドが好ましい。
ポリエーテル変性ポリカルボジイミド（ｃ）を構成するポリオールユニットとは、たとえば、１分子中に水酸基を少なくとも２個含有するポリオールから活性水素を除いたものの単位をいう。
【００３１】
上記ポリオールとしては特に限定されないが、反応効率の観点から、数平均分子量が３００〜５０００であることが好ましい。このようなポリオールとしては、具体的には、ポリエーテルジオール、ポリエステルジオール、ポリカーボネートジオールを挙げることができ、たとえば、ポリエチレングリコール、ポリプロピレングリコール、ポリエチレンプロピレングリコール、ポリテトラメチレンエーテルグリコール、ポリヘキサメチレンエーテルグリコール、ポリオクタメチレンエーテルグリコール等のポリエーテルジオール、ポリエチレンアジペート、ポリブチレンアジペート、ポリヘキサメチレンアジペート、ポリネオペンチルアジペート、ポリ−３−メチルペンチルアジペート、ポリエチレン／ブチレンアジペート、ポリネオペンチル／ヘキシルアジペート等のポリエステルのジオール、ポリカプロラクトンジオール、ポリ−３−メチルバレロラクトンジオール等のポリラクトンジオール、ポリヘキサメチレンカーボネートジオール等のポリカーボネートジオールおよびこれらの混合物等を例示することができる。
【００３２】
また、ポリエーテル変性ポリカルボジイミド（ｃ）を構成する上記カルボジイミドユニットおよび上記ポリオールユニットは、−ＮＨＣＯ−で表されるウレタン結合を介して交互に繰り返し連続して存在している。上記繰り返し回数としては、特に限定されないが、反応効率の観点から、１〜１０であることが好ましい。
さらに、ポリエーテル変性ポリカルボジイミド（ｃ）は、その分子両末端が親水性のポリエーテルユニットであって、上記ポリエーテルユニットが上記ウレタン結合を介して上記カルボジイミドユニットに結合している。
【００３３】
ポリエーテル変性ポリカルボジイミド（ｃ）を構成するポリエーテルユニットとは、活性水素およびポリエーテル部分を有するポリエーテルから活性水素を除いた単位をいう。
上記ポリエーテルとしては、Ｒ２−Ｏ−（ＣＨ２−ＣＨＲ３−Ｏ−）ｍ−Ｈ（但し、式中Ｒ２は炭素数１〜２０のアルキル基、Ｒ３は水素原子またはメチル基であり、ｍは４〜３０の整数である。）で表されるモノアルコキシ基で末端封鎖されたポリ（エチレンオキサイド）またはポリ（プロピレンオキサイド）、またはそれらの混合物からなるモノアルコキシポリアルキレングリコール等を挙げることができる。なお、得られる塗膜の耐水性の観点から、モノアルコキシポリアルキレングリコールが好ましい。上記Ｒ３は、水分散性の観点から、水素原子であることが好ましい。上記ユニットにおけるＲ２の炭素数およびｍは、貯蔵安定性、水分散性および水が揮発した後の反応性を考慮して、それぞれ上記範囲内において適宜設定される。
【００３４】
上記モノアルコキシポリアルキレングリコールとしては、たとえば、ポリ（オキシエチレン）モノメチルエーテル、ポリ（オキシエチレン）モノ−２−エチルヘキシルエーテル、ポリ（オキシエチレン）モノラウリルエーテル等を挙げることができる。
ポリエーテル変性カルボジイミド（ｃ）の製造方法については、特に限定はない。ポリエーテル変性カルボジイミド（ｃ）は、たとえば、上記ポリカルボジイミド化合物と上記ポリオールとを、ポリカルボジイミド化合物のイソシアネート基のモル数がポリオールの水酸基のモル数を上回る比率となる条件で反応させた後、得られた生成物をモノアルコキシポリアルキレングリコール等と反応させることによって得られる。
［その他の成分］
水性ベース塗料組成物は、前記必須の各成分（ａ）〜（ｃ）に加え、必要に応じて、その他の成分としてウレタン樹脂、アミノ樹脂、エポキシ樹脂等を配合してもよい。ウレタン樹脂としては、水性ウレタンディスパージョンは市販品でもよく、たとえば、三井武田ケミカル社製のタケラックＸＳＷ７５Ｘ３５、ＷＳ４０００、ＷＳ５０００、荒川化学社製のＴＰＡ１７６、ソルーシャ社製のＶＴＷ６４６２、アビシア社製のネオレッツＲ９６４９、Ｒ９６６、Ｒ９６７、Ｒ６００、Ｒ９７２、Ｒ９６０３、Ｒ９８６、第一工業製薬社製のスーパーフレックス１５０、スーパーフレックス１１０等を挙げることができる。また、塗料として通常添加される他の配合物、たとえば、顔料、界面活性剤、中和剤、安定剤、消泡剤、表面調整剤、レベリング剤、紫外線吸収剤、酸化防止剤、シリカ等の無機充填剤、導電性カーボン、導電性フィラー、金属粉等の導電性充填剤、有機改質剤、可塑剤等を必要に応じて配合することができる。
【００３５】
顔料としては、たとえば、光輝性顔料および着色顔料を挙げることができる。
光輝性顔料としては、形状は特に限定されず、また着色されていてもよいが、たとえば、平均粒径（Ｄ５０）が２〜５０μｍであり、かつ厚さが０．１〜５μｍであるものが好ましい。また、平均粒径が１０〜３５μｍの範囲のものが光輝感に優れ、さらに好適に用いられる。具体的には、アルミニウム、銅、亜鉛、鉄、ニッケル、スズ、酸化アルミニウム等の金属または合金等の無着色あるいは着色された金属製光輝材およびその混合物が挙げられる。この他に干渉マイカ顔料、ホワイトマイカ顔料、グラファイト顔料などもこの中に含めるものとする。
【００３６】
一方、着色顔料としては、たとえば、有機系のアゾキレート系顔料、不溶性アゾ系顔料、縮合アゾ系顔料、ジケトピロロピロール系顔料、ベンズイミダゾロン系顔料、フタロシアニン系顔料、インジゴ顔料、ペリノン系顔料、ペリレン系顔料、ジオキサン系顔料、キナクリドン系顔料、イソインドリノン系顔料、金属錯体顔料等が挙げられ、無機系では黄鉛、黄色酸化鉄、ベンガラ、カーボンブラック、二酸化チタン等が挙げられる。
中和剤は、水性ベース塗料組成物のｐＨを調節するために用いられ、たとえば、モノエチルアミン、ジエチルアミン、トリエチルアミン、トリプロピルアミン、トリブチルアミン等のアルキルアミン；モノエタノールアミン、ジエタノールアミン、ジメチルエタノールアミン、メチルプロパノールアミン等のアルカノールアミン；アンモニア水等を挙げることができる。
【００３７】
水性ベース塗料組成物は、さらに、溶媒としての水に対し４０重量％以下であれば、有機溶剤を含有させることもできる。有機溶剤を含有させると、作業性が向上し、顔料等の分散性が高くなる傾向がある。
特に、表面調整剤、レベリング剤および溶剤は、塗膜の下地への濡れ性や平滑性、ハジキの改良等のために、適宜配合される。
＜水性ベース塗料組成物の製造＞
水性ベース塗料組成物は、上記で詳しく説明した、エマルション樹脂（ａ）と、水溶性（メタ）アクリル樹脂（ｂ）と、ポリエーテル変性カルボジイミド（ｃ）とを含み、必要に応じて、その他の成分を含むものである。各成分の配合割合は、得られる塗膜物性と貯蔵安定性とのバランスから、以下の範囲に設定される。
【００３８】
エマルション樹脂（ａ）の不揮発分の割合は、（ａ）〜（ｃ）の合計不揮発分に対し、５５〜７５重量％であり、好ましくは６０〜７０重量％である。エマルション樹脂（ａ）の不揮発分の割合が５５重量％未満であると、塗装作業性が低下する。一方、エマルション樹脂（ａ）の不揮発分の割合が７５重量％を超えると、耐湿密着性等の塗膜物性が低下する。
水溶性（メタ）アクリル樹脂（ｂ）の不揮発分の割合は、（ａ）〜（ｃ）の合計不揮発分に対し、０．５〜１５重量％であり、好ましくは１．５〜１０重量％である。水溶性（メタ）アクリル樹脂（ｂ）の不揮発分の割合が０．５重量％未満であると、顔料分散性が低下する。一方、水溶性（メタ）アクリル樹脂（ｂ）の不揮発分の割合が１５重量％を超えると、貯蔵安定性が低下し、ゲル化する。
【００３９】
ポリエーテル変性カルボジイミド（ｃ）の不揮発分の割合は、（ａ）〜（ｃ）の合計不揮発分に対し、１５〜４４．５重量％であり、好ましくは２０〜３５重量％である。ポリエーテル変性カルボジイミド（ｃ）の不揮発分の割合が１５重量％未満であると、耐湿密着性等の塗膜物性が低下する。一方、ポリエーテル変性カルボジイミド（ｃ）の不揮発分の割合が４４．５重量％を超えると、貯蔵安定性が低下し、ゲル化する。
水性ベース塗料組成物のｐＨは、前述の中和剤を用いて、好ましくは６．５〜９．５の範囲、さらに好ましくは７．５〜８．５の範囲に調整される。水性ベース塗料組成物のｐＨが６．５未満であると作業性が低下する傾向がある。一方、水性ベース塗料組成物のｐＨが９．５を超えると、耐湿密着性が低下したり、アルミニウムを光輝顔料として用いた場合、腐食したりする傾向がある。
【００４０】
水性ベース塗料組成物は、上記で説明した（ａ）〜（ｃ）と必要に応じて用いられる他の成分を混合して製造される。
例えば、その他の成分として併用できる樹脂成分（ウレタン樹脂、アミノ樹脂、エポキシ樹脂等）の量は（ａ）〜（ｃ）の合計不揮発量分に対して０〜４０重量％配合してもよい。４０重量％を超えると得られる塗膜の外観および発色性が悪くなる傾向がある。
顔料の割合は、（ａ）〜（ｃ）の合計不揮発分に対し、好ましくは、３〜１２０重量％、さらに好ましくは５〜１００重量％である。顔料の割合が３重量％未満であると、隠蔽性が低下し、発色性が悪くなる傾向がある。一方、顔料の割合が１２０重量％を超えると、塗膜物性が低下する傾向がある。
【００４１】
−水性プライマー塗料組成物−
本発明で用いる水性プライマー塗料組成物は、酸無水物変性塩素化ポリオレフィンエマルション樹脂（Ａ）と、水性ウレタンディスパージョン（Ｂ）と、水性エポキシ樹脂（Ｃ）と、有機系強塩基および／またはその塩（Ｄ）とを含む水性プライマー塗料組成物であって、前記（Ａ）、（Ｂ）および（Ｃ）の合計不揮発分に対し、（Ａ）の不揮発分２０〜６０重量％、（Ｂ）の不揮発分１０〜４０重量％および（Ｃ）の不揮発分２０〜６０重量％であり、かつ、（Ｄ）が１〜５重量％である。以下、この水性プライマー塗料組成物を詳しく説明する。
［酸無水物変性塩素化ポリオレフィン］
エマルション樹脂（Ａ）に含まれる酸無水物変性塩素化ポリオレフィンは、塩素化ポリオレフィン部分と、この塩素化ポリオレフィン部分に結合した酸無水物部分とを含むポリオレフィン誘導体である。
【００４２】
塩素化ポリオレフィン部分は、塩素原子が置換したポリオレフィンからなる部分である。また、酸無水物部分は、たとえば、無水マレイン酸、無水シトラコン酸、無水イタコン酸等の酸無水物に由来する基を含有し、グラフトして得られる変性された部分である。酸無水物部分は、１種または２種以上の酸無水物に由来する基からなる部分であってもよい。
酸無水物変性塩素化ポリオレフィンは、ポリオレフィンを酸無水物および塩素と反応させて内部変性したものであり、たとえば、ポリオレフィンに対して塩素および酸無水物を反応させて製造される。ここで、塩素および酸無水物はどちらを先に反応させてもよい。塩素との反応は、たとえば、ポリオレフィンを含む溶液に塩素ガスを導入することによって行われる。また、酸無水物との反応は、たとえば、過酸化物の存在下、ポリオレフィン（または塩素化ポリオレフィン）に酸無水物を反応させることによって行われる。
【００４３】
前記ポリオレフィンとしては、たとえば、ポリエチレン、ポリプロピレン、ポリブテンや、エチレン−プロピレン共重合体、エチレン−プロピレン−ジエン共重合体、スチレン−ブタジエン−イソプレン共重合体などの共重合体や、エチレン、プロピレンおよび炭素数８以下のアルケンから選ばれた少なくとも１種の単量体を重合して得られる重合体等を挙げることができ、１種または２種以上を併用してもよい。中でも、ポリプロピレンを用いることが、入手のし易さ、密着性が高くなる点で好ましい。また、上記変性に用いられる酸無水物としては、無水マレイン酸、無水シトラコン酸、無水イタコン酸等が挙げられる。
【００４４】
酸無水物変性塩素化ポリオレフィンの塩素含有率は、好ましくは１０〜３０重量％、さらに好ましくは１８〜２２重量％である。塩素含有率が１０重量％未満であると、溶剤溶解性が低下し、その乳化が困難になる傾向がある。他方、塩素含有率が３０重量％超であると、ポリプロピレン等のプラスチック素材に対する密着性が低下し、耐ガソホール性も悪くなる傾向がある。
酸無水物変性塩素化ポリオレフィンの酸無水物含有率は、１〜１０重量％の範囲にあることが好ましく、３〜７重量％の範囲にあることがさらに好ましい。酸無水物含有率が１重量％未満であると、乳化性が低下し、耐ガソホール性も悪くなる傾向がある。他方、酸無水物含有率が、１０重量％を超えると、酸無水物基が多くなりすぎ、耐湿密着性が低下する傾向がある。
【００４５】
酸無水物変性塩素化ポリオレフィンは、その重量平均分子量が２００００〜２０００００の範囲にあることが好ましく、３００００〜１２００００の範囲にあることがより好ましい。重量平均分子量が２００００未満であると、この水性プライマー塗料組成物から得られるプライマー塗膜の強度が低下し、密着性も低くなる傾向がある。他方、重量平均分子量が２０００００を超えると、粘度が高くなり、乳化しにくい傾向がある。
［エマルション樹脂（Ａ）］
酸無水物変性塩素化ポリオレフィンは、疎水性が高く、水に安定的に分散させることが困難である。そこで、酸無水物変性塩素化ポリオレフィンは、乳化剤や中和剤を使用してエマルション化させ、エマルション樹脂（Ａ）として用いる。
【００４６】
乳化剤の配合割合は、酸無水物変性塩素化ポリオレフィン、中和剤や水の配合割合によって適宜設定されるが、たとえば、酸無水物変性塩素化ポリオレフィン１００重量％に対して５〜５０重量％が好ましく、１０〜３０重量％がより好ましい。乳化剤が５重量％未満であると、エマルションの貯蔵安定性が低下するとともに、後述のエマルションの製造工程において、重合途中に凝集や沈降がおこり易くなる傾向がある。他方、５０重量％を超えると、乳化剤が被膜中に多量に残り、被膜の耐湿密着性や耐候性が低下する傾向がある。
乳化剤としては、特に限定はないが、たとえば、ポリオキシエチレンラウリルエーテルや、ポリオキシエチレンステアリルエーテル等のポリオキシエチレンアルキルエーテル、ポリオキシエチレンノニルフェノールエーテル等のポリオキシエチレンアルキルフェノールエーテル、ポリオキシエチレン脂肪族エステル、ポリオキシエチレン多価アルコール脂肪酸エステル、多価アルコール脂肪酸エステル、ポリオキシエチレンプロピレンポリオール、アルキロールアミド等のノニオン型乳化剤；アルキル硫酸エステル塩、ジアルキルスルホコハク酸塩、アルキルスルフォン酸塩、ポリオキシエチレンステアリルエーテル硫酸塩、ポリオキシエチレンノニルフェニルエーテル硫酸塩、アルキルリン酸塩等のアニオン型乳化剤；ステアリルベタインやラウリルベタイン等のアルキルベタイン、アルキルイミダゾリン等の両性乳化剤；ポリオキシエチレン基含有ウレタン樹脂、カルボン酸塩基含有ウレタン樹脂等の樹脂型乳化剤、イミダゾリンラウレート、ラウリルトリメチルアンモニウムクロライド、ステアリルベタイン、ジステアリルジメチルアンモニウムクロライド等のカチオン型乳化剤等を挙げることができ、これらは１種または２種以上を使用することができる。これらの中でも、ノニオン型乳化剤は、親水性の高いイオン性極性基を有しないため被膜の耐湿密着性を良好とさせ、好ましい。
【００４７】
中和剤の配合割合も、酸無水物変性塩素化ポリオレフィン、乳化剤や水の配合割合によって設定され、特に、酸無水物変性塩素化ポリオレフィンや乳化剤等に含まれる酸性官能基（たとえば、酸無水物基やカルボキシル基）を十分に中和することを考慮して配合されるが、たとえば、酸無水物変性塩素化ポリオレフィンに含まれる酸性官能基１当量に対し、好ましくは０．２〜１０当量、より好ましくは０．５〜４当量である。０．２当量未満では乳化が不十分となり、１０当量を超えると残存した中和剤等が耐湿密着性を低下させたり、脱塩素化を促進する傾向がある。
【００４８】
中和剤の配合によって定まるエマルションのｐＨは、好ましくは７〜１１、さらに好ましくは７．５〜１０．５、最も好ましくは８〜１０である。エマルションのｐＨが７未満であると、中和が十分ではなく、エマルションの貯蔵安定性が低下する傾向がある。他方、エマルションのｐＨが１１を超えると、遊離の中和剤がエマルション中に過剰に存在することとなり、中和剤臭が強くなり、使用しにくくなる傾向がある。
中和剤は、塩素化ポリオレフィン樹脂が有する酸無水物基および／またはカルボキシル基に付加するか、および／または、これらの基を中和して、変性塩素化ポリオレフィンの親水性を高め、エマルションの貯蔵安定性を向上させる働きをする。
【００４９】
中和剤としては、後述の有機系強塩基が必須であり、必要に応じて通常の有機系アミンやアンモニアを併用しても良い。
通常の有機系アミンとしては、たとえば、トリメチルアミン、トリエチルアミン、ブチルアミン、ジブチルアミン、Ｎ−メチルモルホリン等のモノアミン類；エチレンジアミン、ヘキサメチレンジアミン、ピペラジン、イソホロンジアミン、トリエチレンジアミン、ジエチレントリアミン等のポリアミン類；モノエタノールアミン、ジエタノールアミン、トリエタノールアミン、Ｎ−メチルジエタノールアミン、Ｎ，Ｎ−ジメチルエタノールアミン、２−アミノ−２−メチルプロパノール等のアルカノールアミン類等を挙げることができる。
【００５０】
水の配合割合は、エマルション全体の５０〜９５重量％が好ましく、６０〜８５重量％がより好ましく、６５〜８０重量％が最も好ましい。水の配合割合が５０重量％未満であると、エマルション中の不揮発分が多くなりすぎ、凝集等が生じ易く、エマルションの貯蔵安定性が低下する傾向がある。他方、水の配合割合が９５重量％を超えると、後述のエマルションの製造工程において、生産効率が悪くなるほか、エマルションを水性プライマー塗料組成物に用いた場合、その不揮発分が低くなり、塗布作業性が低下する傾向がある。
エマルション中の酸無水物変性塩素化ポリオレフィンを主成分とするポリマー粒子の平均粒径については、特に限定はないが、０．０１〜１０μｍが好ましく、０．０３〜５μｍがより好ましく、０．０５〜１μｍが最も好ましい。ポリマー粒子の平均粒径が０．０１μｍ未満であると、乳化剤が多量に必要となり、被膜の耐水性や耐候性が低下する傾向がある。他方、ポリマー粒子の粒径が１０μｍを超えると、エマルションの貯蔵安定性が低下するとともに、ポリマー粒子の体積が大きすぎて、塗膜化するための溶融熱量や時間を多く必要となる。さらに、得られる塗膜の外観や耐湿密着性、耐溶剤性等が低下する傾向がある。
【００５１】
酸無水物変性塩素化ポリオレフィンの乳化方法は、公知の方法でよく、たとえば、酸無水物変性塩素化ポリオレフィンと、乳化剤、中和剤、必要により溶剤を用いて加熱またはそのまま溶解し、市販の乳化機にて水中に乳化させたり、あるいは、酸無水物変性塩素化ポリオレフィンと、乳化剤、必要により溶剤を用いて加熱またはそのまま溶解し、市販の乳化機にて中和剤を添加した水中に乳化させたりする。また、逆に、酸無水物変性塩素化ポリオレフィンと、乳化剤、中和剤、必要により溶剤を用いて加熱またはそのまま溶解した有機相に、水を攪拌下ゆっくりと添加して転相乳化させたり、あるいは、酸無水物変性塩素化ポリオレフィンと、乳化剤、必要により溶剤を用いて加熱またはそのまま溶解した有機相に、中和剤を添加した水を攪拌下ゆっくりと添加して転相乳化させたりしてもよい。
【００５２】
上述の乳化方法に用いられる溶剤としては、例えば、キシレンおよびトルエン、ソルベッソ−１００（エクソン社製）等の芳香族系溶剤や、ジエチレングリコールモノエチルエーテルアセテート、ブチルセロソルブ、プロピレングリコールモノメチルエーテル、ジプロピレングリコールモノメチルエーテルおよびプロピレングリコール−ｎ−プロピルエーテル等のエチレングリコール系またはプロピレングリコール系溶剤などが挙げられる。
［水性ウレタンディスパージョン（Ｂ）］
水性ウレタンディスパージョン（Ｂ）は、塗膜の耐湿密着性を高める成分であり、たとえば、乳化剤の存在下、あらかじめジオールとジイソシアネートを反応させて得られるプレポリマーを水中に分散させながら、強制または自己乳化して得られるディスパージョンである。
【００５３】
水性ウレタンディスパージョン（Ｂ）は、分散性を高めるために、カルボキシル基を有するジメチロールブタン酸等を含んでいても良い。この場合、水性ウレタンディスパージョン（Ｂ）の製造に用いる中和剤としては、後述の有機系強塩基および／または通常の有機系アミンやアンモニアが使用することができる。
本発明に用いる水性ウレタンディスパージョン（Ｂ）の市販品としては、たとえば、三井武田ケミカル社製のタケラックＸＳＷ７５Ｘ３５、荒川化学社製のＴＰＡ１７６、ソルーシャ社製のＶＴＷ６４６２、アビシア社製のネオレッツＲ９６４９、Ｒ９６６、第一工業製薬社製のスーパーフレックス１５０、スーパーフレックス１１０等を挙げることができる。
［水性エポキシ樹脂（Ｃ）］
水性エポキシ樹脂（Ｃ）は、エポキシ基を分子中に１個以上有する水性樹脂で当該技術分野では周知でありそれ自体公知のものを使用することができる。例えば、フェノールノボラック樹脂にエピクロヒドリンを付加して得られるノボラック型エポキシ樹脂を乳化剤で強制的にエマルション化した、長瀬ケムテック株式会社製デコナールＥＭ１５０やジャパンエポキシレジン株式会社製エピレッツ６００６Ｗ７０や５００３Ｗ５５や東都化成株式会社のＷＥＸ−５１００などがある。また、ビスフェノールに同様にエピクロヒドリンを付加して得られるビスフェノール型エポキシ樹脂を乳化剤で強制乳化した長瀬ケムテック株式会社製デコナールＥＭ１０１、ＥＭ１０３やジャパンエポキシレジン株式会社製エピレッツ３５１０Ｗ６０、３５１５Ｗ６、３５２２Ｗ６０、３５４０ＷＹ５５等が挙げられる。さらに、ソルビトールやペンタエリスリトールやグリセリンなどのポリオールにエピクロヒドリンを付加したアルキルタイプのエポキシ樹脂として長瀬ケムテック株式会社製デコナールＥＸ−６１１、ＥＸ−６１４、ＥＸ−４１１、ＥＸ−３１３などが挙げられる。
［有機系強塩基および／またはその塩（Ｄ）］
有機系強塩基および／またはその塩（Ｄ）は、耐ガソホール性を高める成分である。また、（Ｄ）は、水性プライマー塗料組成物、上記ベース塗料組成物および２液クリアー塗料を塗り重ねて得られた３層の塗膜を一度に焼付処理しても、耐湿密着性および耐ガソホール性等の塗膜物性に優れた塗膜を形成することができる。したがって、ベース塗料および２液クリアー塗料を塗り重ねる前に従来行われたプライマー塗膜の焼付処理が省略することができ、塗装工程における生産性が飛躍的に向上する。
【００５４】
水性プライマー塗料組成物には、有機系強塩基、有機系強塩基の塩のどちらを含有してもよい。有機系強塩基をそのまま添加し、後述のｐＨ調整剤として用いると、水性プライマー塗料組成物のｐＨが高くなる。これに対して、ｐＨを高めることを望まない場合は、有機系強塩基の代わりに有機系強塩基の塩を添加すればよい。有機系強塩基の塩を添加しても、上記３層の塗膜を一度に焼付処理でき、耐湿密着性および耐ガソホール性等の塗膜物性に優れた塗膜が得られる。
有機系強塩基は、そのｐＫａが１１以上であることが好ましい。有機系強塩基としては、たとえば、１，８−ジアザビシクロ［５．４．０］ウンデセン−７（ＤＢＵ）、１，５−ジアザビシクロ［４．３．０］ノネン−５（ＤＢＮ）、ピペラジン、ピペリジン、テトラメチルグアニジン等のアミン；テトラメチルアンモニウムハイドロキサイド、テトラエチルアンモニウムハイドロキサイド、テトラプロピルアンモニウムハイドロキサイドのテトラアルキルアンモニウムハイドロキサイド等を挙げることができる。これらの有機系強塩基のうちでも、ＤＢＵまたはＤＢＮが好ましく、耐ガソホール性に優れた塗膜を形成することができる。
【００５５】
有機系強塩基の塩は、一般には上記有機系強塩基を有機酸または無機酸で中和して得られる。有機系強塩基の塩としては、たとえば、ＤＢＵのフェノール塩、ＤＢＵのオクチル酸塩、ＤＢＵの塩酸塩や、テトラエチルアンモニウムアセテート、テトラプロピルアンモニウムクロライド等を挙げることができる。
なお、有機系強塩基は、上記で説明したエマルション樹脂の中和剤や、後述するように水性プライマー塗料組成物のｐＨ調整剤として用いることができる。また、有機系強塩基をあらかじめエマルション樹脂の中和剤として用いておくと、耐ガソホール性が向上するため、好ましい。
［その他の成分］
水性プライマー塗料組成物は、前記必須の各成分（Ａ）、（Ｂ）、（Ｃ）、（Ｄ）に加え、必要に応じ、他の水性樹脂を適宜配合することもできる。他の水性樹脂としては水性アクリル樹脂、アクリルエマルション、アミノ樹脂エマルション等が挙げられる。なお、これらの水性樹脂は、後述の顔料分散剤として用いられることがある。
【００５６】
水性プライマー塗料組成物は、塗料として通常添加される他の配合物、たとえば、顔料、界面活性剤、中和剤、安定剤、増粘剤、消泡剤、表面調整剤、レベリング剤、顔料分散剤、紫外線吸収剤、酸化防止剤、シリカ等の無機充填剤、導電性カーボン、導電性フィラー、金属粉等の導電性充填剤、有機改質剤、可塑剤等を必要に応じて配合することができる。
水性プライマー塗料組成物に配合することが出来る増粘剤としては、たとえば、会合型ノニオン系ウレタン増粘剤やアルカリ膨潤型増粘剤や無機系の層間化合物であるベントナイト等が挙げられる。
【００５７】
水性プライマー塗料組成物に配合することが出来る顔料としては、酸化チタン、カーボンブラック、酸化鉄、酸化クロム、紺青等の無機顔料やアゾ系顔料、アントラセン系顔料、ペリレン系顔料、キナクリドン系顔料、インジゴ系顔料、フタロシアニン系顔料等の有機顔料等の着色顔料；タルク、沈降性硫酸バリウム等の体質顔料；導電カーボン、アンチモンドープの酸化スズをコートしたウイスカー等の導電顔料；アルミニウム、銅、亜鉛、鉄、ニッケル、スズ、酸化アルミニウム等の金属または合金等の無着色あるいは着色された金属製光輝材などを挙げることができ、１種または２種以上を併用してもよい。
【００５８】
水性プライマー塗料組成物に配合することが出来る顔料分散剤としては、水性アクリル樹脂；ビックケミー社製のＢＹＫ−１９０等の酸性ブロック共重合体；スチレン−マレイン酸共重合体；エアプロダクツ社（エアープロダクト社）製のサーフィノールＧＡ、サーフィノールＴ３２４等のアセチレンジオール誘導体；イーストマンカミカル社製のＣＭＣＡＢ−６４１−０．５等の水溶性カルボキシメチルセルロースアセテートブチレート等を挙げることができる。これらの顔料分散剤を用いることで、安定な顔料ペーストを調製することができる。
水性プライマー塗料組成物に配合することが出来る消泡剤としては、たとえば、エアープロダクト社製のサーフィノール１０４ＰＡ、サーフィノール４４０等が挙げられる。
【００５９】
水性プライマー塗料組成物は、さらに、溶媒としての水に対し４０重量％以下であれば、有機溶剤を含有させることもできる。有機溶剤を含有させると、作業性が向上し、顔料等の分散性が高くなる傾向がある傾向がある。
＜水性プライマー塗料組成物の製造＞
水性プライマー塗料組成物は、上記で詳しく説明した、酸無水物変性塩素化ポリオレフィンエマルション樹脂（Ａ）と、水性ウレタンディスパージョン（Ｂ）と、水性エポキシ樹脂（Ｃ）と、有機系強塩基および／またはその塩（Ｄ）とを含み、必要に応じて、顔料等のその他の成分を含むものである。各成分の配合割合は、得られる塗膜物性と貯蔵安定性とバランスから、以下の範囲に設定される。
【００６０】
酸無水物変性塩素化ポリオレフィンエマルション樹脂（Ａ）の不揮発分の割合は、酸無水物変性塩素化ポリオレフィンエマルション樹脂（Ａ）、水性ウレタンディスパージョン（Ｂ）および水性エポキシ樹脂（Ｃ）の合計不揮発分に対し、好ましくは２０〜６０重量％であり、さらに好ましくは３０〜５０重量％である。酸無水物変性塩素化ポリオレフィンエマルション樹脂（Ａ）の不揮発分の割合が２０重量％未満であると、基材に対する密着性が低下する傾向がある。一方、酸無水物変性塩素化ポリオレフィンエマルション樹脂（Ａ）の不揮発分の割合が６０重量％を超えると、塗膜間の密着性が低下する傾向がある。
【００６１】
水性ウレタンディスパージョン（Ｂ）の不揮発分の割合は、酸無水物変性塩素化ポリオレフィンエマルション樹脂（Ａ）、水性ウレタンディスパージョン（Ｂ）および水性エポキシ樹脂（Ｃ）の合計不揮発分に対し、好ましくは１０〜４０重量％であり、さらに好ましくは１５〜２５重量％である。水性ウレタンディスパージョン（Ｂ）の不揮発分の割合が１０重量％未満であると、造膜性が不十分で、耐湿密着性が低下する傾向がある。一方、水性ウレタンディスパージョン（Ｂ）の不揮発分の割合が４０重量％を超えると、ガソホール性が低下する傾向がある。
【００６２】
水性エポキシ樹脂（Ｃ）の不揮発分の割合は、酸無水物変性塩素化ポリオレフィンエマルション樹脂（Ａ）、水性ウレタンディスパージョン（Ｂ）および水性エポキシ樹脂（Ｃ）の合計不揮発分に対し、好ましくは２０〜６０重量％であり、さらに好ましくは３０〜５０重量％である。水性エポキシ樹脂（Ｃ）の不揮発分の割合が２０重量％未満であると、耐水性が低下する傾向がある。一方、水性エポキシ樹脂（Ｃ）の不揮発分の割合が６０重量％を超えると、貯蔵安定性が低下する傾向がある。
有機系強塩基および／またはその塩（Ｄ）の割合は、酸無水物変性塩素化ポリオレフィンエマルション樹脂（Ａ）、水性ウレタンディスパージョン（Ｂ）および水性エポキシ樹脂（Ｃ）の合計不揮発分に対し、好ましくは１〜５重量％であり、さらに好ましくは１．５〜３重量％である。有機系強塩基および／またはその塩（Ｄ）の割合が１重量％未満であると、耐ガソホール性が低下する傾向がある。一方、有機系強塩基および／またはその塩（Ｄ）の割合が５重量％を超えると、耐湿密着性が低下する傾向がある。
【００６３】
顔料の割合は、酸無水物変性塩素化ポリオレフィンエマルション樹脂（Ａ）、水性ウレタンディスパージョン（Ｂ）および水性エポキシ樹脂（Ｃ）の合計不揮発分に対し、好ましくは３〜１２０重量％である。顔料の割合が３重量％未満では、隠蔽性がなくなる傾向がある。一方、顔料の割合が１２０重量％を超えると造膜性がなくなる傾向がある。
顔料分散剤の割合は、酸無水物変性塩素化ポリオレフィンエマルション樹脂（Ａ）、水性ウレタンディスパージョン（Ｂ）および水性エポキシ樹脂（Ｃ）の合計不揮発分に対し、好ましくは３〜２０重量％である。顔料分散剤の割合が３重量％未満では、安定な顔料ペーストが得られなくなる傾向がある。一方、顔料分散剤の割合が２０重量％を超えると耐ガソホール性および耐湿密着性が低下する傾向がある。
【００６４】
水性プライマー塗料組成物のｐＨは、好ましくは６．５〜９．５であり、さらに好ましくは７．５〜８．５である。水性プライマー塗料組成物のｐＨが６．５未満であると分散安定性が低下する傾向がある。一方、水性プライマー塗料組成物のｐＨが９．５を超えると粘度が高くなり、使用しにくくなる傾向がある。
なお、水性プライマー塗料組成物のｐＨは、適宜、前述の有機系強塩基等を用いて調整される。
水性プライマー塗料組成物は、上記で説明した（Ａ）〜（Ｄ）と必要に応じて用いられる他の成分を混合して製造される。特に、顔料を含む水性プライマー塗料組成物を製造する場合、顔料および顔料分散剤を必須成分とする顔料分散ペーストをあらかじめ調製しておいて水性プライマー塗料組成物を製造する方法は、製造効率が高いため、好ましい。
【００６５】
−プラスチック素材の塗膜形成方法−
本発明のプラスチック素材の塗膜形成方法は、上記水性プライマー塗料組成物をプラスチック素材に塗布した後、プライマー塗膜の不揮発分が７０重量％以上になるように乾燥し、上記水性ベース塗料組成物を前記プライマー塗膜に塗り重ねた後、ベース塗膜の不揮発分が６０重量％以上になるように乾燥し、２液クリアー塗料を前記ベース塗膜に塗り重ねた後、得られた３層の塗膜をプラスチック素材に焼き付ける方法である。本発明の塗装物品は、この方法で得られる。
本発明のプラスチック素材の塗膜形成方法で用いられるプラスチック素材は、特に限定はされないが、たとえば、ポリプロピレン（ＰＰ）、ポリエチレン（ＰＥ）等のポリオレフィンのほか、アクリロニトリルスチレン（ＡＳ）、アクリロニトリルブタジエンスチレン（ＡＢＳ）、ポリフェニレンオキサイド（ＰＰＯ）、塩化ビニル（ＰＶＣ）、ポリウレタン（ＰＵ）、ポリカーボネート（ＰＣ）等を挙げることができる。
［プライマー塗膜の形成］
本発明のプラスチック素材の塗膜形成方法では、まず、上記水性プライマー塗料組成物をプラスチック素材に塗布し、プライマー塗膜を形成する。
【００６６】
水性プライマー塗料組成物の塗布方法については特に限定はなく、エアースプレーやエアレススプレーで塗布することができる。但し、本発明で用いるベース塗料組成物やクリアー塗料を後の工程で静電塗装する場合は、水性プライマー塗料組成物にあらかじめ導電カーボンを配合しておき、水性プライマー塗料組成物の塗布によって、プラスチック素材を導電化しておく必要がある。導電カーボンとしては、たとえば、ライオン社製のケッチェンブラックＥＣ６００ＪＤや、デグサ社製のプリンテックスＥＸ−２５等を挙げることができる。なお、導電カーボンの配合量は、水性プライマー塗料組成物中の樹脂固形分に対し３〜１０重量％であると好ましい。
【００６７】
プラスチック素材に塗布後、得られたプライマー塗膜の乾燥が行われる。この乾燥は、自然乾燥および強制乾燥のいずれで行ってもよい。強制乾燥としては、たとえば、温風乾燥や、近赤外線乾燥、電磁波乾燥等のいずれで行ってもよい。乾燥を行う際、得られたプライマー塗膜の不揮発分を７０重量％以上になるように調整する。
水性プライマー塗料組成物の乾燥温度は、基材として用いられるプラスチック素材の熱変形が起こらない温度範囲で選択され、１２０℃以下であると好ましく、９０℃以下であるとさらに好ましい。なお、乾燥時間は、通常、乾燥温度に依存し、エネルギー効率を考慮して適宜設定される。
【００６８】
水性プライマー塗料組成物の乾燥膜厚は、好ましくは２〜３０μｍ、さらに好ましくは５〜２０μｍである。乾燥膜厚が２μｍ未満であると、薄すぎて連続な均一膜を得られない傾向がある。他方、乾燥膜厚が３０μｍを超えると、耐水性や耐候性等が低下する傾向がある。
［ベース塗膜の形成、クリアー塗料の塗布および塗膜の焼付］
次に、本発明のプラスチック素材の塗膜形成方法では、プライマー塗膜を形成した後、上記水性ベース塗料組成物をプライマー塗膜に塗り重ね、ベース塗膜の不揮発分が６０重量％以上になるように乾燥して、ベース塗膜を形成する。
【００６９】
水性ベース塗料組成物の塗布方法については特に限定はなく、水性プライマー塗料組成物と同様の方法で塗装することができる。また、導電顔料を含む水性プライマーを塗布した場合は、水性ベース塗料組成物を静電塗装すると塗着効率も上がり好ましい。
水性ベース塗料組成物の塗布後、ベース塗膜の乾燥が行われる。この乾燥は、自然乾燥および強制乾燥のいずれで行ってもよい。強制乾燥としては、たとえば、温風乾燥や、近赤外線乾燥、電磁波乾燥等のいずれで行ってもよいが、温風乾燥は簡単で作業性が高いため、好ましい。乾燥を行う際、ベース塗膜の不揮発分が６０重量％以上になるように調整する。
【００７０】
水性ベース塗料組成物の乾燥温度は、基材として用いられるプラスチック素材の熱変形が起こらない温度範囲で選択され、１２０℃以下であると好ましく、９０℃以下であるとさらに好ましい。なお、乾燥時間は、通常、乾燥温度に依存し、エネルギー効率を考慮して適宜設定される。
水性ベース塗料組成物の乾燥膜厚は、好ましくは８〜４０μｍ、さらに好ましくは１０〜３５μｍである。乾燥膜厚が８μｍ未満であると、薄すぎて均一な発色を得られない傾向がある。他方、乾燥膜厚が４０μｍを超えると、耐水性や耐候性等が低下する傾向がある。
【００７１】
本発明のプラスチック素材の塗膜形成方法では、クリアー塗料を前記ベース塗膜に塗り重ねた後、得られた３層の塗膜がプラスチック素材に焼き付けられる。クリアー塗料の塗布方法についても特に限定はなく、水性プライマー塗料組成物と同様の方法で塗装することができる。また、水性ベースと同様、導電プライマーを使用した場合は、クリアー塗料を静電塗装すると塗着効率が上がり好ましい。
本発明の方法には、クリアー塗料として硬化剤がイソシアネートである２液クリアー塗料（例えば、２液硬化型ウレタン塗料）を用いることが必要である。その理由としては、得られる塗膜の外観が良好で、耐酸性に優れるためである。
【００７２】
硬化剤として用いるイソシアネートとしては、分子中に２つ以上のイソシアネート基を有する無黄変タイプの化合物（たとえば、ヘキサメチレンジイソシアネートやイソホロンジイソシアネート等のアダクト体、ヌレート体、ビューレット体等）等を挙げることができる。市販の硬化剤としては、たとえば、住化バイエル社製のディスモジュール３６００やスミジュール３３００、日本ポリウレタン社製のコロネートＨＸ、三井武田ケミカル社製のタケネートＤ−１４０ＮＬ、Ｄ−１７０Ｎ、旭化成社製のデュラネート２４Ａ−９０ＰＸ、ＴＨＡ−１００等を挙げることができる。
【００７３】
市販のクリアー塗料としては、たとえば、２液硬化型ウレタン塗料であるモートン日本コーティングス社製のＲ７８８−１、日本ビーケミカル社製のＲ２８８、Ｒ２９１、日本ペイントオートモーティブヨーロッパ社製のＲ７８８ＳＨＳ等を挙げることができる。
上記で得られた３層の塗膜を前記プラスチック素材に焼き付ける方法については、特に限定はないが、焼付温度は、８０〜１２０℃であると好ましく、８０〜１００℃であるとさらに好ましい。焼付温度が８０℃未満であると、焼付が不完全となるおそれがあり、粘着性を有する塗膜となった場合は、次の工程の処理をすぐに行えない傾向がある。一方、焼付温度が１２０℃を超えると、基材が変形する傾向がある。
【００７４】
また、その焼付時間は、通常、焼付温度に依存し、エネルギー効率を考慮して適宜設定されるが、１５〜６０分間であると好ましく、２０〜３０分間であるとさらに好ましい。焼付時間が１５分間未満であると、焼付温度に依存するが、焼付が不完全となる傾向がある。一方、焼付時間が６０分間を超えると、作業効率が低下する傾向がある。
本発明の塗装物品は、上記塗膜形成方法で生産性良く得られ、発色性等の外観、密着性、耐湿密着性および耐ガソホール性に優れる塗膜を有する。
【００７５】
【実施例】
以下に本発明を具体的に説明するが、本発明はこれらの実施例に限定されるものではない。
なお、以下で特に断らない限り、「部」は「重量部」を表す。
以下の実施例では、まず、水性プライマー塗料組成物および水性ベース塗料組成物の製造例を示す。
−水性プライマー塗料組成物の製造例−
［無水マレイン酸変性塩素化ポリプロピレンエマルション樹脂の製造例１］
攪拌羽根、温度計、温度制御棒および冷却管を備えた反応装置に、ハードレンＭ１２８Ｐ（東洋化成工業株式会社製の無水マレイン酸変性塩素化ポリプロピレン、塩素含有率２１重量％、重量平均分子量４００００）、エマルゲン９２０（花王株式会社製のノニルフェニルポリオキシエチレンエーテル）、ソルベッソ−１００（エクソン社製の芳香族炭化水素）、酢酸カービトール（ジエチレングリコールモノエチルエーテルアセテート）を、それぞれ、２４０部、６０部、６４部、２７部仕込み、１１０℃で１時間加熱溶解した後、１００℃以下に冷却し、１，８−ジアザビシクロ［５．４．０］ウンデセン−７（以下、ＤＢＵ）９部を溶解した脱イオン水６００部を１時間で滴下して転相乳化した。冷却後、４００メッシュの網で濾過し、無水マレイン酸変性塩素化ポリプロピレンエマルション樹脂（エマルション樹脂（１））を得た。
【００７６】
このエマルション樹脂（１）の不揮発分は２９．５重量％であり、平均粒径は０．０８μｍ（レーザー光散乱法）であった。
［無水マレイン酸変性塩素化ポリプロピレンエマルション樹脂の製造例２］
攪拌羽根、温度計、温度制御棒および冷却管を備えた反応装置に、ハードレンＭ１２８Ｐ（東洋化成工業株式会社製の無水マレイン酸変性塩素化ポリプロピレン、塩素含有率２１重量％、重量平均分子量４００００）、エマルゲン９２０（花王株式会社製のノニルフェニルポリオキシエチレンエーテル）、ソルベッソ−１００（エクソン社製の芳香族炭化水素）、酢酸カービトール（ジエチレングリコールモノエチルエーテルアセテート）を、それぞれ、２４０部、６０部、６４部、２７部仕込み、１１０℃で１時間加熱溶解した後、１００℃以下に冷却し、ジメチルエタノールアミン（以下、ＤＭＥＡ　ｐＫａ＝９．１１（メーカー値））９部を溶解した脱イオン水６００部を１時間で滴下して転相乳化した。冷却後、４００メッシュの網で濾過し、無水マレイン酸変性塩素化ポリプロピレンエマルション樹脂（エマルション樹脂（２））を得た。
【００７７】
このエマルション樹脂（２）の不揮発分は２９．５重量％であり、平均粒径は０．１μｍ（レーザー光散乱法）であった。
［顔料分散ペーストの製造例］
攪拌機の付いた容器に、水性アクリル樹脂（酸価：５０、重量平均分子量：３００００、不揮発分：３０重量％）３４０部、サーフィノールＧＡ（エアープロダクト社製の顔料分散剤）９０部、サーフィノール１０４ＰＡ（エアープロダクト社製の消泡剤）６９部、脱イオン水１９６０部、カーボンブラックＥＣＰ６００ＪＤ（ライオン社製の導電カーボン）１３０部、タイピュアーＲ９６０（デュポン社製の酸化チタン顔料）１２８０部およびニプシールＳＳ５０Ｂ（日本シリカ社製のシリカ）１３０部を、順に攪拌下で添加し、１時間攪拌後、ラボ用１．４リットルのダイノミルにてグラインドゲージで２０μｍ以下になるまで分散を行い、顔料分散ペースト（１）を得た。
【００７８】
この顔料分散ペースト（１）の不揮発分は４３重量％で、粘度は６０ＫＵ（２０℃）であった。
＜製造例１：水性プライマー塗料組成物（１）の製造＞
攪拌機の付いた容器に、顔料分散ペースト（１）３１２部と脱イオン水２４０部を仕込み、あらかじめ脱イオン水を添加して不揮発分を５０重量％に調整したエピレッツ６００６Ｗ７０（ジャパンエポキシレジン株式会社製のエポキシ樹脂エマルション）の希釈液１２０部、スーパーフレックス−１５０（第一工業製薬社製の水性ウレタンディスパージョン、不揮発分：３０重量％）１００部、エマルション樹脂（１）２００部、ダイノール６０４（エアプロダクツ社（エアープロダクト社）製の添加剤（レベリング剤））９部、プライマールＡＳＥ６０（ローム＆ハス社製の増粘剤）９部および５重量％ＤＢＵ水溶液８部を、順に攪拌下で添加し、１時間攪拌した。
【００７９】
このようにして得られた水性プライマー塗料組成物（１）は、不揮発分３０重量％で、粘度は６０ＫＵ（２０℃）であった。
得られた水性プライマー塗料組成物（１）においては、エマルション樹脂（１）（エマルション樹脂（Ａ））、スーパーフレックス−１５０（水性ウレタンディスパージョン（Ｂ））およびエピレッツ６００６Ｗ７０（水性エポキシ樹脂（Ｃ））の合計不揮発分に対して、エマルション樹脂（１）の不揮発分の割合は４０重量％、スーパーフレックス−１５０の不揮発分の割合は２０重量％、エピレッツ６００６Ｗ７０の不揮発分の割合は４０重量％であり、かつ、ＤＢＵ（有機系強塩基および／またはその塩（Ｄ））の配合割合は１．５重量％であった。
＜製造例２：水性プライマー塗料組成物（２）の製造＞
攪拌機の付いた容器に、顔料分散ペースト（１）３１２部と脱イオン水２４０部を仕込み、あらかじめ脱イオン水を添加して不揮発分を５０重量％に調整したエピレッツ６００６Ｗ７０（ジャパンエポキシレジン株式会社製のエポキシ樹脂エマルション）の希釈液１２０部、スーパーフレックス−１５０（第一工業製薬社製の水性ウレタンディスパージョン、不揮発分：３０重量％）１００部、エマルション樹脂（２）２００部、ダイノール６０４（エアプロダクツ社（エアープロダクト社）製の添加剤（レベリング剤））９部、プライマールＡＳＥ６０（ローム＆ハス社製の増粘剤）９部および２６重量％アンモニア水溶液３部を、順に攪拌下で添加し、１時間攪拌した。
【００８０】
このようにして得られた水性プライマー塗料組成物（２）は、不揮発分３０重量％で、粘度は６０ＫＵ（２０℃）であった。
得られた水性プライマー塗料組成物（２）においては、有機系強塩基および／またはその塩（Ｄ）に相当する成分は配合されなかった。
＜製造例３：水性プライマー塗料組成物（３）の製造＞
攪拌機の付いた容器に、顔料分散ペースト（１）３１２部と脱イオン水１６０部を仕込み、スーパーフレックス−１５０（第一工業製薬社製の水性ウレタンディスパージョン、不揮発分：３０重量％）３００部、エマルション樹脂（２）２００部、ダイノール６０４（エアプロダクツ社（エアープロダクト社）製の添加剤（レベリング剤））９部、プライマールＡＳＥ６０（ローム＆ハス社製の増粘剤）９部および５重量％ＤＢＵ水溶液８部を、順に攪拌下で添加し、１時間攪拌した。
【００８１】
このようにして得られた水性プライマー塗料組成物（３）は、不揮発分３０重量％で、粘度は６０ＫＵ（２０℃）であった。
得られた水性プライマー塗料組成物（３）においては、水性エポキシ樹脂（Ｃ）に相当する成分は配合されなかった。
−水性ベース塗料組成物の製造例−
以下に、水性ベース塗料組成物を構成する各成分の製造例を示す。
［エマルション樹脂（ａ）の製造例］
反応容器に脱イオン水１３６部を加え、窒素気流中で攪拌しながら８０℃に昇温した。次いで、下記のα，β−エチレン性不飽和モノマー混合物１を８０部、アクアロンＨＳ−１０を０．５部、アデカリアソープＮＥ−２０を０．５部、および脱イオン水８０部からなるモノマー乳化物と、過硫酸アンモニウム０．２４部および脱イオン水１０部からなる開始剤溶液とを２時間にわたり並行して反応容器に滴下した。滴下終了後、１時間同温度で熟成を行った。
【００８２】
さらに、８０℃で下記のα、β−エチレン性不飽和モノマー混合物２（α、β−エチレン性不飽和モノマー混合物１と２を合計したものの酸価：２０、水酸基価：４０）を２０部、過硫酸アンモニウム０．０６部、および脱イオン水１０部からなる開始剤溶液を０．５時間にわたり並行して反応容器に滴下した。滴下終了後、２時間同温度で熟成を行った。
次いで、４０℃まで冷却し、４００メッシュフィルターでろ過した後、脱イオン水６７．１部およびジメチルアミノエタノール０．３２部を加え、ｐＨ６．５に調整し、平均粒子径２００ｎｍ、不揮発分２５重量％のエマルション樹脂（ａ）を得た。
【００８３】
（α、β−エチレン性不飽和モノマー混合物１）
メタクリル酸メチル：　１０．２２部
アクリル酸エチル：　５８．３６部
メタクリル酸２−ヒドロキシエチル：　７．４２部
アクリル酸アミド：　４．００部
（α、β−エチレン性不飽和モノマー混合物２）
アクリル酸エチル：　１５．０７部
メタクリル酸２−ヒドロキシエチル：　１．８６部
メタクリル酸：　３．０７部
［エマルション樹脂（ａ２）の製造例］
上記エマルション樹脂（ａ）の製造例において、α、β−エチレン性不飽和モノマー混合物１および２として、下記の混合物を使用するようにした（α、β−エチレン性不飽和モノマー混合物１と２とを合計したものの酸価：２６、水酸基価：２４）ほかは、エマルション樹脂（ａ）の製造例と同様にして、平均粒子径１８０ｎｍ、不揮発分２５重量％のエマルション樹脂（ａ２）を得た。
【００８４】
（α、β−エチレン性不飽和モノマー混合物１）
メタクリル酸メチル：　５５．０部
スチレン：　１０．０部
アクリル酸ｎ−ブチル：　９．０部
アクリル酸２−ヒドロキシエチル：　５．０部
メタクリル酸：　１．０部
（α、β−エチレン性不飽和モノマー混合物２）
メタクリル酸メチル：　５．０部
アクリル酸ｎ−ブチル：　７．０部
アクリル酸２−エチルヘキシル：　５．０部
メタクリル酸：　３．０部
［ポリエーテル変性カルボジイミド（ｃ）の製造例］
４，４−ジシクロヘキシルメタンジイソシアネート７００部をカルボジイミド化触媒（３−メチル−１−フェニル−２−ホスホレン−１−オキシド）１４部と共に１８０℃で１６時間反応させ、イソシアネート末端４，４−ジシクロへキシルメタンカルボジイミド（カルボジイミド基の含有量：４当量）を得た。次いで、得られたカルボジイミド２２６．８部を９０℃の加熱下でＮ−メチルピロリドン２２４．２部に溶解させた。次に、ポリプロピレングリコール（数平均分子量：２，０００）２００部を加え、４０℃で１０分間攪拌後、ジブチル錫ジラウレート０．１６部を加え、再度９０℃まで昇温し、３時間反応させた。さらに、オキシエチレン単位を８個有するポリ（オキシエチレン）モノ−２−エチルヘキシルエーテル９６．４部を加え、１００℃で５時間反応させて、樹脂固形分（不揮発分）７０重量％のポリエーテル変性カルボジイミド溶液（ポリエーテル変性カルボジイミド（ｃ））を得た。
［白色顔料ペーストの製造例］
攪拌機の付いた容器に、水溶性（メタ）アクリル樹脂（ｂ）（酸価：１６５、分子量：６，２００、不揮発分：２０重量％）８６０部およびサーフィノール４４０（エアープロダクト社製の消泡剤）２６部、脱イオン水４３０部、タイペックＲ９７（石原産業社製のチタン顔料）２７００部を、順に攪拌下で添加し、１時間攪拌後、ラボ用１．４リットルのダイノミルにてグラインドゲージで５μｍ以下になるまで分散を行い、白色顔料ペーストを得た。
【００８５】
この白色顔料分散ペーストの不揮発分は７２重量％であった。
［青色顔料ペーストの製造例］
攪拌機の付いた容器に、水溶性（メタ）アクリル樹脂（ｂ）（酸価：１６５、分子量：６，２００、不揮発分：２０重量％）２７００部およびサーフィノール４４０（エアープロダクト社製の消泡剤）１３部、シャイニンブルーＧ３１４（山陽色素社製の有機顔料）１２６０部を、順に攪拌下で添加し、１時間攪拌後、ラボ用１．４リットルのダイノミルにてグラインドゲージで５μｍ以下になるまで分散を行い、青色顔料分散ペーストを得た。
【００８６】
この青色顔料分散ペーストの不揮発分は４５重量％であった。
上記製造例で得られた成分を混合して、以下に示すように水性ベース塗料組成物を製造した。
＜製造例４：水性ベース塗料組成物（１）の製造＞
エマルション樹脂（ａ）２７６部にイオン交換水１６部を分散させ、ポリエーテル変性カルボジイミド（ｃ）３８部を加え、十分攪拌した。次に、プロピレングリコールモノブチルエーテル４０部とネオレッツＲ９６４９（アビシア社製の脂肪族ポリエステルウレタンディスバージョン、不揮発分：３５重量％）８０部と白色顔料ペースト２００部を順に攪拌しながら加えた。さらに、プライマールＡＳＥ６０（ローム＆ハス社製の増粘剤）３部を加え、十分攪拌した。その後、１０重量％ジメチルエタノールアミン水溶液とイオン交換水で、ｐＨを８．５に調整し、水性ベース塗料組成物（１）を得た。
【００８７】
この水性ベース塗料組成物（１）は、不揮発分２７重量％（１０５℃、３時間乾燥条件下）で、粘度は６０ＫＵ（ストーマー粘度計、２０℃）であった。
得られた水性ベース塗料組成物（１）においては、エマルション樹脂（ａ）、水溶性（メタ）アクリル樹脂（ｂ）およびポリエーテル変性カルボジイミド（ｃ）の合計不揮発分に対し、エマルション樹脂（ａ）の不揮発分の割合は６６重量％、（ｂ）の不揮発分の割合は８重量％、（ｃ）の不揮発分の割合は２６重量％であった。
＜製造例５：水性ベース塗料組成物（２）の製造＞
エマルション樹脂（ａ）３２４部にイオン交換水２１部を分散させ、ポリエーテル変性カルボジイミド（ｃ）４５部を加え、十分攪拌した。次に、リン酸基含有アクリル樹脂（リン酸の酸価：５０、水酸基価：６０、数平均分子量６，０００、不揮発分：５０重量％）１４部、プロピレングリコールモノブチルエーテル５０部、ＭＨ８８０１アルミペースト（旭化成社製のアルミ顔料ペースト）３６部およびサイメル２０４（三井サイテック社製のアルコール変性メチロール化メラミン）２０部を溶解させて得られる溶液と、ＪＰ−５１２（城北化学社製のリン酸アルキルエステル）のキシレン５０重量％溶液１．７部と、ネオレッツＲ９６４９（アビシア社製の脂肪族ポリエステルウレタンディスバージョン、不揮発分：３５重量％）９５部と青色顔料ペースト１８部を、攪拌しながら加えた。さらに、プライマールＡＳＥ６０（ローム＆ハス社製の増粘剤）３部を加え、十分攪拌した。その後、１０重量％ジメチルエタノールアミン水溶液とイオン交換水で、ｐＨを８．５に調整し、水性ベース塗料組成物（２）を得た。
【００８８】
この水性ベース塗料組成物（２）は、不揮発分２０重量％（１０５℃、３時間乾燥条件下）で、粘度は６０ＫＵ（ストーマー粘度計、２０℃）であった。
得られた水性ベース塗料組成物（２）においては、エマルション樹脂（ａ）、水溶性（メタ）アクリル樹脂（ｂ）およびポリエーテル変性カルボジイミド（ｃ）の合計不揮発分に対し、エマルション樹脂（ａ）の不揮発分の割合は７１重量％、（ｂ）の不揮発分の割合は２重量％、（ｃ）の不揮発分の割合は２７重量％であった。
＜製造例６：水性ベース塗料組成物（３）の製造＞
製造例５で、ポリエーテル変性カルボジイミド（ｃ）４５部を加えない以外は、製造例５と同様にして、水性ベース塗料組成物（３）を得た。
【００８９】
この水性ベース塗料組成物（３）は、不揮発分２０重量％（１０５℃、３時間乾燥条件下）で、粘度は６０ＫＵ（ストーマー粘度計、２０℃）であった。
＜製造例７：水性ベース塗料組成物（４）の製造＞
エマルション樹脂（ａ）の代わりに、エマルション樹脂（ａ２）を使用するようにしたほかは、製造例５と同様にして、水性ベース塗料組成物（４）を得た。
この水性ベース塗料組成物（４）は、不揮発分２０重量％（１０５℃、３時間乾燥条件下）で、粘度は６０ＫＵ（ストーマー粘度計、２０℃）であった。
得られた水性ベース塗料組成物（４）においては、エマルション樹脂（ａ２）、水溶性（メタ）アクリル樹脂（ｂ）およびポリエーテル変性カルボジイミド（ｃ）の合計不揮発分に対し、エマルション樹脂（ａ２）の不揮発分の割合は７１重量％、（ｂ）の不揮発分の割合は２重量％、（ｃ）の不揮発分の割合は２７重量％であった。
【００９０】
−実施例−
以下の実施例を行い、試験・評価を行った。試験・評価方法は以下の通りである。
（密着性：碁盤目剥離試験）
ＪＩＳ　Ｋ５４００に準拠して、得られたテストピースについて、碁盤目セロテープ（登録商標）剥離試験を行った。２ｍｍ角の１００個の碁盤目を用意し、セロテープ（登録商標）剥離試験を行い、剥がれなかった碁盤目数を数えた。評価基準は以下の通りである。
【００９１】
○：０／１００（剥離なし）
△：１／１００〜５０／１００（５０％以下剥離）
×：５１／１００〜１００／１００（５１％以上剥離）
（耐湿密着性）
得られたテストピースを５０℃、湿度９５％の雰囲気下で１０日間放置した後、上記碁盤目剥離試験を行った。
（耐ガソホール性：耐ガソホール試験）
得られたテストピースを、レギュラーガソリンにエタノールを１０容量％添加して得られるガソホールに浸漬した後、塗膜剥離が端部の２ｍｍに達するまでの時間を測定し、剥離性を評価した。前記時間が３０分以上を○、それ未満を×とした。
（アルミ顔料の配向性）
扁平なアルミ顔料が塗膜面に配向すると、塗膜を正面から見た場合は白く光り、斜めに透かすと黒ずんで見える。このような性質をフリップフロップ性といい、このコントラストの高い外観が好まれる。実施例２のコントラストを、合格基準の○にして、劣る場合を×と評価した。
［実施例１］
製造例１で得られた水性プライマー塗料組成物（１）と、製造例４で得られた水性ベース塗料組成物（１）を用いて、ポリプロピレン素材を以下のようにして塗装して、テストピースを作製した。
【００９２】
まず、ポリプロピレン素材を中性洗剤で洗浄し、エアブローで水滴を除いた後、水性プライマー塗料組成物（１）を、このポリプロピレン素材にスプレーで塗布（乾燥膜厚１０μｍ）し、４０℃で３分間乾燥した。冷却後、得られたプライマー塗膜の不揮発分は７５重量％であった。次に、水性ベース塗料組成物（１）を得られたプライマー塗膜にスプレーで塗布（乾燥膜厚１５μｍ）し、６０℃で３分間乾燥した。得られたベース塗膜の不揮発分は６５重量％であった。その後、溶剤系２液クリアー塗料（Ｒ７８８−ＳＨＳ、日本ペイントオートモーティブヨーロッパ社製）を乾燥膜厚３０μｍになるように、得られたベース塗膜にスプレー塗装で塗り重ねた。最後に、得られた３層の塗膜の焼付処理を８０℃で３０分間行い、テストピースを作製した。
【００９３】
得られたテストピースについて、碁盤目剥離試験を行って密着性を評価した。また、耐湿密着試験を行って耐湿密着性を評価した。さらに、耐ガソホール試験を行って耐ガソホールを評価した。これらの結果を表１に示した。
［実施例２］
実施例１で、水性ベース塗料組成物（１）の代わりに、製造例５で得られた水性ベース塗料組成物（２）を用いる以外は実施例１と同様にしてテストピースを作製し、評価した。さらに、アルミ顔料の配向性を評価した。その結果を表１に示した。
［比較例１］
実施例１で、水性ベース塗料組成物（１）の代わりに、製造例６で得られた水性ベース塗料組成物（３）を用いる以外は実施例１と同様にしてテストピースを作製し、評価した。さらに、アルミ顔料の配向性を評価した。その結果を表１に示した。
［比較例２］
実施例１で、水性ベース塗料組成物（１）の代わりに、製造例７で得られた水性ベース塗料組成物（４）を用いる以外は実施例１と同様にしてテストピースを作製し、評価した。さらに、アルミ顔料の配向性を評価した。その結果を表１に示した。
［比較例３］
実施例２で、水性プライマー塗料組成物（１）の代わりに、製造例２で得られた水性プライマー塗料組成物（２）を用いる以外は実施例２と同様にしてテストピースを作製し、評価した。さらに、アルミ顔料の配向性を評価した。その結果を表１に示した。
［比較例４］
実施例２で、水性プライマー塗料組成物（１）の代わりに、製造例３で得られた水性プライマー塗料組成物（３）を用いる以外は実施例２と同様にしてテストピースを作製し、評価した。さらに、アルミ顔料の配向性を評価した。その結果を表１に示した。
【００９４】
【表１】
2004000947.tif 000002
【００９５】
【発明の効果】
本発明にかかるプラスチック素材の塗膜形成方法は、水性プライマー塗料組成物、水性ベース塗料組成物および２液クリアー塗料を塗り重ねて得られた３層の塗膜を一度に焼付処理しても、密着性、耐湿密着性および耐ガソホール性に優れ外観の良好な塗膜を生産性高く形成することができる。
本発明の塗装物品は、本発明の塗膜形成方法で得られるため、その塗膜は、密着性、耐湿密着性および耐ガソホール性に優れ、外観が良好である。